(57)【要約】  Ｍｏ、Ｖ及びＮｂを含有する複合酸化物触媒の存在下、流動床反応器を用いてプロパンを気相接触アンモ酸化反応に供することにより対応する不飽和ニトリルを製造する方法であって、  前記流動床反応器にタングステン化合物を添加して、前記流動床反応器内に、前記タングステン化合物中に含まれるタングステンと、前記複合酸化物触媒中に含まれるモリブデンと、がモル比（Ｗ／Ｍｏ比）０．０００１〜０．１の範囲で存在するように調整する工程を含む、不飽和ニトリルの製造方法。【特許請求の範囲】
【請求項１】
Ｍｏ、Ｖ及びＮｂを含有する複合酸化物触媒の存在下、流動床反応器を用いてプロパンを気相接触アンモ酸化反応に供することにより対応する不飽和ニトリルを製造する方法であって、
前記流動床反応器にタングステン化合物を添加して、前記流動床反応器内に、前記タングステン化合物中に含まれるタングステンと、前記複合酸化物触媒中に含まれるモリブデンと、がモル比（Ｗ／Ｍｏ比）０．０００１〜０．１の範囲で存在するように調整する工程を含む、不飽和ニトリルの製造方法。
【請求項２】
前記流動床反応器にモリブデン化合物を添加する工程を含む、請求項１記載の不飽和ニトリルの製造方法。
【請求項３】
前記複合酸化物触媒が、下記組成式（１）で表される複合酸化物を含む、請求項１又は２記載の不飽和ニトリルの製造方法。
Ｍｏ１ＶａＮｂｂＡｃＸｄＺｅＯｎ      （１）
（式（１）中、成分ＡはＴｅ、Ｓｂから選ばれる少なくとも１種以上の元素を示し、成分ＸはＷ、Ｂｉ、Ｍｎから選ばれる少なくとも１種以上の元素を示し、成分ＺはＬａ、Ｃｅ、Ｐｒ、Ｙｂ、Ｙ、Ｓｃ、Ｓｒ、Ｂａから選ばれる少なくとも１種以上の元素を示し、ａ、ｂ、ｃ、ｄ、ｅ、ｎはＭｏ１原子当たりの各元素の原子比を示し、ａは０．０１≦ａ≦１、ｂは０．０１≦ｂ≦１、ｃは０．０１≦ｃ≦１、ｄは０≦ｄ≦１、ｅは０≦ｅ≦１であり、ｎは構成元素の原子価によって決まる数である。）
【請求項４】
前記複合酸化物が、触媒全体に対してＳｉＯ２換算で２０〜７０質量％のシリカに担持されている、請求項１〜３のいずれか１項記載の不飽和ニトリルの製造方法。
【発明の詳細な説明】
【技術分野】
【０００１】
本発明は、プロパンを気相接触アンモ酸化反応に供することよって対応する不飽和ニトリルを製造する方法に関する。
【背景技術】
【０００２】
従来、プロピレンを気相接触アンモ酸化反応に供して対応する不飽和ニトリルを製造する方法が良く知られているが、近年、プロピレンに代わってプロパンを気相接触アンモ酸化反応に供することによって対応する不飽和ニトリルを製造する方法が着目されている。
これまで、プロパンを気相接触アンモ酸化に供し、対応する不飽和ニトリルを製造するにあたり、反応中の反応器内にモリブデン化合物を添加することで目的物の収率を維持する手法や、触媒が反応で劣化した場合に、触媒を改めて含浸、焼成、乾燥することで目的物の収率を回復させる手法の研究がなされてきた。
例えば、特許文献１には、Ｍｏ−Ｖ−Ｓｂ−Ｎｂ系触媒を用いた気相接触アンモ酸化反応中にモリブデン化合物を添加する手法が記載されている。
また、特許文献２には、複合酸化物触媒にアンチモン化合物、モリブデン化合物、テルル化合物、タングステン化合物等の添加剤を混合して反応させる方法が記載されている。
さらに、特許文献３には、Ｍｏ−Ｖ−Ｓｂ／Ｔｅ系触媒にタングステン、モリブデン、クロム、ジルコニウム、チタン、ニオブ、タンタル、バナジウム、硼素、ビスマス、テルル、パラジウム、コバルト、ニッケル、鉄、リン、ケイ素、希土類元素、アルカリ金属、アルカリ土類金属からなる群より選ばれる１つ以上の元素を含む溶液を含浸する方法が記載されている。
【先行技術文献】
【特許文献】
【０００３】
【特許文献１】特開２００７−３０８４２３号公報
【特許文献２】国際公開２００９−０４８５３３号パンフレット
【特許文献３】特開平１０−２８８６２号公報
【発明の概要】
【発明が解決しようとする課題】
【０００４】
しかしながら、本発明者らが検討したところ、特許文献１に記載された方法のようにアンモ酸化反応中にモリブデン化合物を添加した場合、触媒の性能を初期状態に近い程度に回復させることはできるものの、初期状態を超えて改善することはできず、性能は未だ不十分である。
また、特許文献２に記載された方法では、当該文献、及び実施例中にタングステン化合物の添加量について十分な記載がないため明らかではないが、タングステン化合物を過剰に添加すると原料ガス中のアンモニアの燃焼を促進し、アンモニアの消費量を増大させると共に、アクリロニトリル収率を低下させるという問題がある。
さらに、特許文献３に記載された方法では触媒を溶液等に含浸させるための設備が必要であるし、工程が増えるのでコストが増大する上に煩雑であるという問題がある。
上記事情に鑑み、本発明は、含浸、乾燥等のような複雑な工程を行う必要のない、より選択率の高い不飽和ニトリルの製造方法を提供することを目的とする。
【課題を解決するための手段】
【０００５】
本発明者らは上記目的を達成するために鋭意検討した結果、Ｍｏ−Ｖ−Ｎｂ系複合酸化物触媒を用いて気相接触アンモ酸化反応を行う際に、流動床反応器内に適切な量のタングステン化合物を添加することによって、目的化合物の選択率が高くなることを見出した。【０００６】
即ち、本発明は以下のとおりである。
［１］
Ｍｏ、Ｖ及びＮｂを含有する複合酸化物触媒の存在下、流動床反応器を用いてプロパンを気相接触アンモ酸化反応に供することにより対応する不飽和ニトリルを製造する方法であって、
前記流動床反応器にタングステン化合物を添加して、前記流動床反応器内に、前記タングステン化合物中に含まれるタングステンと、前記複合酸化物触媒中に含まれるモリブデンと、がモル比（Ｗ／Ｍｏ比）０．０００１〜０．１の範囲で存在するように調整する工程を含む、不飽和ニトリルの製造方法。
［２］
前記流動床反応器にモリブデン化合物を添加する工程を含む、上記［１］記載の不飽和ニトリルの製造方法。
［３］
前記複合酸化物触媒が、下記組成式（１）で表される複合酸化物を含む、上記［１］又は［２］記載の不飽和ニトリルの製造方法。
Ｍｏ１ＶａＮｂｂＡｃＸｄＺｅＯｎ      （１）
（式（１）中、成分ＡはＴｅ、Ｓｂから選ばれる少なくとも１種以上の元素を示し、成分ＸはＷ、Ｂｉ、Ｍｎから選ばれる少なくとも１種以上の元素を示し、成分ＺはＬａ、Ｃｅ、Ｐｒ、Ｙｂ、Ｙ、Ｓｃ、Ｓｒ、Ｂａから選ばれる少なくとも１種以上の元素を示し、ａ、ｂ、ｃ、ｄ、ｅ、ｎはＭｏ１原子当たりの各元素の原子比を示し、ａは０．０１≦ａ≦１、ｂは０．０１≦ｂ≦１、ｃは０．０１≦ｃ≦１、ｄは０≦ｄ≦１、ｅは０≦ｅ≦１であり、ｎは構成元素の原子価によって決まる数である。）
［４］
前記複合酸化物が、触媒全体に対してＳｉＯ２換算で２０〜７０質量％のシリカに担持されている、上記［１］〜［３］のいずれか記載の不飽和ニトリルの製造方法。
【発明の効果】
【０００７】
本発明によれば、より簡便で、目的化合物の選択率の高い不飽和ニトリルの製造方法を提供することができる。
【発明を実施するための形態】
【０００８】
以下、本発明を実施するための形態（以下、「本実施形態」と言う。）について詳細に説明する。本発明は、以下の実施形態に限定されるものではなく、その要旨の範囲内で種々変形して実施できる。
【０００９】
本実施形態の不飽和ニトリルの製造方法は、Ｍｏ、Ｖ及びＮｂを含有する複合酸化物触媒の存在下、流動床反応器を用いてプロパンを気相接触アンモ酸化反応に供することにより対応する不飽和ニトリルを製造する方法であって、前記流動床反応器にタングステン化合物を添加して、前記流動床反応器内に、前記タングステン化合物中に含まれるタングステンと、前記複合酸化物触媒中に含まれるモリブデンと、がモル比（Ｗ／Ｍｏ比）０．０００１〜０．１の範囲で存在するように調整する工程を含む。
【００１０】
［１］複合酸化物触媒の製造方法
（ａ）複合酸化物触媒
本実施形態における複合酸化物触媒はＭｏ、Ｖ及びＮｂを含有する複合酸化物を含み、好ましくはその複合酸化物が担体に担持されたものである。プロパンから気相接触アンモ酸化反応によって対応する不飽和ニトリルを製造するために用いられる複合酸化物触媒は、後述するタングステン化合物との相互作用により選択率の向上効果を発揮する観点から、Ｍｏ、Ｖ及びＮｂを含有する。
【００１１】
目的化合物の収率向上の観点から、複合酸化物触媒は、Ｍｏ、Ｖ、Ｎｂに加えて、更に成分Ａ（ＡはＴｅ及びＳｂから選ばれる少なくとも１種以上の元素）を含有することが好ましい。Ｍｏ、Ｖ、Ｎｂ及び成分Ａを含有する複合酸化物は、明確な理由は定かではないが、結晶性の良いブロンズ構造を形成しやすく、この構造がプロパンのアンモ酸化反応の触媒性能に有利に働くと考えられる。
【００１２】
目的物の選択率及び長期流動反応を行う観点から、より好ましい複合酸化物触媒は、下記組成式（１）で表される複合酸化物を含む。
Ｍｏ１ＶａＮｂｂＡｃＸｄＺｅＯｎ      （１）
（式（１）中、成分ＡはＴｅ、Ｓｂから選ばれる少なくとも１種以上の元素を示し、成分ＸはＷ、Ｂｉ、Ｍｎから選ばれる少なくとも１種以上の元素を示し、成分ＺはＬａ、Ｃｅ、Ｐｒ、Ｙｂ、Ｙ、Ｓｃ、Ｓｒ、Ｂａから選ばれる少なくとも１種以上の元素を示し、ａ、ｂ、ｃ、ｄ、ｅ、ｎはＭｏ１原子当たりの各元素の原子比を示し、ａは０．０１≦ａ≦１、ｂは０．０１≦ｂ≦１、ｃは０．０１≦ｃ≦１、ｄは０≦ｄ≦１、ｅは０≦ｅ≦１であり、ｎは構成元素の原子価によって決まる数である。）
【００１３】
Ｍｏ１原子当たりのＶの原子比ａ、Ｎｂの原子比ｂは、副生物の生成を抑制し、目的物の選択率を向上させる観点から、それぞれ、０．１〜０．４、０．０２〜０．２の範囲であることが好ましい。
【００１４】
成分ＡはＴｅ及びＳｂから選ばれる少なくとも１種以上の元素を示す。Ｍｏ１原子当たりの成分Ａの原子比ｃは、副生物の生成を抑制し、目的物の選択率を向上させる観点から、０．０１〜０．６の範囲であることが好ましく、０．１〜０．４の範囲であることがより好ましい。一般的な不飽和ニトリルの工業的製造方法においては、複合酸化物触媒は４００℃以上での長期使用に耐え得るのが好ましいが、成分ＡがＴｅの場合、Ｔｅは長期運転中に逃散し易くなる傾向にある。この観点から、不飽和ニトリルの工業的製造方法においては成分ＡがＳｂであることが好ましい。
【００１５】
また、Ｖと成分Ａの原子比であるａ／ｃは、副生物の生成を抑制し、目的物の選択率を向上させる観点から、成分ＡとしてＴｅを用いる場合は１〜１０の範囲であることが好ましく、成分ＡとしてＳｂを用いる場合は０．１〜１の範囲であることが好ましい。
【００１６】
成分ＸはＷ、Ｂｉ、Ｍｎから選ばれる少なくとも１種以上の元素を示す。Ｍｏ１原子当たりの成分Ｘの原子比ｄは、副生物の生成を抑制し、目的物の選択率を向上させる観点から、０≦ｄ≦１であり、０．００１≦ｄ≦０．３を満たすことが好ましい。成分Ｘとしては、工業的な長期使用の観点から、Ｗ、Ｂｉ、Ｍｎから選ばれるが、目的物の収率が高くなる傾向にあるため、Ｗが特に好ましい。
【００１７】
成分ＺはＬａ、Ｃｅ、Ｐｒ、Ｙｂ、Ｙ、Ｓｃ、Ｓｒ、Ｂａから選ばれる少なくとも１種以上の元素を示す。成分Ｚが複合酸化物内で均一に分散されていると、目的物の収率向上効果が大きくなる傾向にある。成分Ｚとしては、Ｌａ、Ｃｅ、Ｐｒ、Ｙｂから選ばれる少なくとも１種以上の元素であることが好ましく、目的物の収率向上効果の観点から、Ｃｅであることが特に好ましい。また、特開平１１−２４４７０２号公報に教示されているような成分Ｚによるスラリー中の好ましくない反応を防止する観点から、Ｍｏ１原子当たりの成分Ｚの原子比ｅは０．００１≦ｅ＜１を満たすことが好ましく、０．００１≦ｅ＜０．１を満たすことがより好ましく、０．００２≦ｅ＜０．０１を満たすことが更に好ましい。
【００１８】
本実施形態における複合酸化物触媒は、上述した複合酸化物が担体に担持されたものであることが好ましい。複合酸化物が担持される担体は、シリカを主成分とすることが好ましい。複合酸化物がシリカを主成分とする担体に担持されている場合、高い機械的強度を有する傾向にあるので、流動床反応器を用いた気相接触アンモ酸化反応に好適である。担体がシリカを主成分とする場合、シリカの含有量は、複合酸化物と担体を含む触媒全体に対して、ＳｉＯ２換算で２０〜７０質量％であることが好ましく、３０〜６０質量％であることがより好ましい。シリカの含有量は、強度と粉化防止の観点から、触媒全体に対して２０質量％以上であることが好ましい。シリカの含有量が２０質量％未満であると、複合酸化物触媒を工業的に使用する上で安定運転が難しくなり、ロスした複合酸化物触媒を補充する必要が生じるため経済的にも好ましくない。一方、十分な活性を得ることにより必要な触媒量を適正にする観点から、シリカの含有量は触媒全体に対して７０質量％以下であることが好ましい。特に流動床の場合、シリカの含有量が７０質量％以下であると複合酸化物触媒の比重が適切で、良好な流動状態を作り易くなる。
【００１９】
（ｂ）複合酸化物触媒の製造
本実施形態における複合酸化物触媒は、例えば、以下の３つの工程を含む方法により製造される。
（１）原料を調合して原料調合液を得る工程
（２）工程（１）で得られた原料調合液を乾燥し、触媒前駆体を得る工程
（３）工程（２）で得られた触媒前駆体を焼成し、複合酸化物触媒を得る工程
ここで「調合」とは、溶媒に、触媒構成元素の原料を溶解又は分散させることである。溶媒としては、特に限定されないが、水を用いることが好ましい。
また「原料」とは、複合酸化物触媒の構成元素を含む化合物を言う。原料としては特に限定されず、例えば、以下の化合物を用いることができる。
【００２０】
ＭｏとＶの原料としては、特に限定されないが、それぞれ、ヘプタモリブデン酸アンモニウム［（ＮＨ４）６Ｍｏ７Ｏ２４・４Ｈ２Ｏ］とメタバナジン酸アンモニウム［ＮＨ４ＶＯ３］を好適に用いることができる。
【００２１】
Ｎｂの原料としては、ニオブ酸、ニオブの無機酸塩及びニオブの有機酸塩を用いることができ、中でも、ニオブ酸が好ましい。ニオブ酸はＮｂ２Ｏ５・ｎＨ２Ｏで表され、ニオブ水酸化物又は酸化ニオブ水和物とも称される。さらに、ジカルボン酸／ニオブのモル比が１〜４のＮｂ原料液として用いることが好ましい。ジカルボン酸としてはシュウ酸を用いるのが好ましい。
【００２２】
Ｓｂの原料としては、特に限定されないが、三酸化二アンチモン〔Ｓｂ２Ｏ３〕が好ましい。
【００２３】
Ｔｅの原料としては、特に限定されないが、テルル酸〔Ｈ６ＴｅＯ６〕が好ましい。
【００２４】
成分Ｘの原料としては、これらの元素を含む物質であれば特に制限はなく、これらの元素を含む化合物や、これらの元素の金属を適当な試薬で可溶化したものを使用することができる。これらの元素を含む化合物としては、通常、これらの元素のアンモニウム塩、硝酸塩、カルボン酸塩、カルボン酸アンモニウム塩、ペルオキソカルボン酸塩、ペルオキソカルボン酸アンモニウム塩、ハロゲン化アンモニウム塩、ハロゲン化物、アセチルアセトナート、アルコキシド等を使用することができ、好ましくは、硝酸塩、カルボン酸塩等の水溶性原料が用いられる。
【００２５】
成分Ｚの原料としては、これらの元素を含む物質であれば特に制限はないが、これらの元素を含む化合物や、これらの元素の金属を適当な試薬で可溶化したものを使用することができる。これらの元素を含む化合物としては、通常、これらの元素の硝酸塩、カルボン酸塩、カルボン酸アンモニウム塩、ペルオキソカルボン酸塩、ペルオキソカルボン酸アンモニウム塩、ハロゲン化アンモニウム塩、ハロゲン化物、アセチルアセトナート、アルコキシド等を使用することができ、好ましくは、硝酸塩、カルボン酸塩等の水溶性原料が用いられる。
【００２６】
担体に含まれるシリカの原料としては、特に限定されず、シリカゾルを好適に用いることができるが、シリカ原料の一部又は全部に、粉体シリカを用いることもできる。粉体シリカは、高熱法で製造されたものが好ましい。粉体シリカはあらかじめ水に分散させて使用することでスラリー中への添加・混合が容易となる。分散方法としては特に制限はなく、一般的なホモジナイザー、ホモミキサー、超音波振動器等を単独若しくは組み合わせて分散させることができる。
【００２７】
以下に、工程（１）〜（３）を含む、好ましい複合酸化物触媒の製造例について説明する。
（工程（１）：原料を調合して原料調合液を得る工程）
工程（１）においては、まず、Ｍｏ、Ｖ、成分Ａ、成分Ｘ、成分Ｚの原料、及び、必要に応じてその他原料となる成分を水に添加し、加熱して水性混合液（Ｉ）を調製する。この時、容器内は窒素雰囲気でもよい。次に、Ｎｂの原料とジカルボン酸を水中で加熱撹拌して混合液（Ｂ０）を調製する。更に、混合液（Ｂ０）に、過酸化水素を添加し、水性混合液（ＩＩ）を調製する。この時、Ｈ２Ｏ２／Ｎｂ（モル比）は０．５〜２０であり、１〜１０であることが好ましい。
【００２８】
目的とする組成に合わせて、水性混合液（Ｉ）、水性混合液（ＩＩ）を好適に混合して、水性混合液（ＩＩＩ）を得る。得られた水性混合液（ＩＩＩ）を、空気雰囲気下で熟成処理し、スラリー状の原料調合液を得る。
【００２９】
水性混合液（ＩＩＩ）の熟成とは、水性混合液（ＩＩＩ）を所定時間静置するか撹拌することを言う。工業的に複合酸化物触媒を製造する場合、通常は噴霧乾燥機の処理スピードが律速となり、一部の水性混合液（ＩＩＩ）が噴霧乾燥された後、全ての混合液の噴霧乾燥が終了するまでに時間を要する。この間、噴霧乾燥処理されていない混合液の熟成は継続される。従って、熟成時間には、噴霧乾燥前の熟成時間だけでなく、噴霧乾燥開始後から終了までの時間も含まれる。
熟成時間は９０分以上５０時間以内が好ましく、９０分以上６時間以内がより好ましい。
熟成温度は、Ｍｏ成分の縮合やＶの析出を防ぐ観点で、２５℃以上が好ましい。また、Ｎｂと過酸化水素を含む錯体の加水分解が起こりすぎないようにし、好ましい形態のスラリーを形成する観点で６５℃以下が好ましい。従って、熟成温度は、２５℃以上６５℃以下が好ましく、３０℃以上６０℃以下がより好ましい。
熟成時の容器内雰囲気は、十分な酸素濃度を有することが好ましい。酸素が十分でないと、水性混合液（ＩＩＩ）の実質的な変化が生じにくくなる可能性がある。従って、容器内の気相部酸素濃度は１ｖｏｌ％以上であることが好ましい。気相酸素濃度は、一般的な方法、例えば、ジルコニア式酸素濃度計を用いて測定することができる。気相酸素濃度を測定する場所は、水性混合液（ＩＩＩ）と気相との界面近傍であることが好ましい。例えば、同一地点での気相酸素濃度の測定を１分以内に３度行い、３度の測定結果の平均値をもって気相酸素濃度とすることが好ましい。気相酸素濃度を低減させるための希釈ガスとしては、特に限定されないが、窒素、ヘリウム、アルゴン、二酸化炭素、水蒸気等が挙げられる。工業的には、窒素が好ましい。また、気相酸素濃度を増加させるためのガスとしては、純酸素又は高酸素濃度の空気が好ましい。
【００３０】
熟成により、水性混合液（ＩＩＩ）に含まれる成分の酸化還元状態に何らかの変化が生じると考えられる。何らかの変化が起こっていることは、熟成中に水性混合液（ＩＩＩ）の色の変化、酸化還元電位の変化等が生じることからも示唆される。その結果、酸素濃度１〜２５ｖｏｌ％の雰囲気で９０分以上５０時間以内の熟成の有無によって得られる複合酸化物触媒の性能にも違いが現れる。すなわち、熟成中、液中成分の形態変化を正確に同定するのは極めて困難であるが、熟成時間の異なる触媒を製造し、性能を評価することで、性能の良い触媒に施した熟成時間が好ましく、この時何らかの好ましい形態のスラリーが形成されていたと推察することができる。
【００３１】
水性混合液（ＩＩＩ）の酸化還元電位は水性原料液（ＩＩ）の電位６００ｍＶ／ＡｇＣｌが支配的であり、水性原料液（ＩＩ）に含まれるシュウ酸Ｎｂパーオキサイドと他の金属成分が何らかの酸化還元反応を起こすことにより経時的な電位の低下が生じると考えている。好ましい酸化還元電位は、４５０〜５３０ｍＶ／ＡｇＣｌであり、より好ましくは４７０〜５１０ｍＶ／ＡｇＣｌである。
【００３２】
水性混合液（ＩＩＩ）に含まれる成分の酸化還元状態の何らかの変化に影響する酸化還元反応の進行を遅くし過ぎず、スラリー段階での酸化還元状態が過酸化気味になるのを防ぐ観点から、熟成中の酸素濃度は１ｖｏｌ％以上とすることが好ましい。一方、酸化還元反応が進行しすぎて、スラリーが過還元気味になるのを防ぐ観点から、熟成中の酸素濃度は２５ｖｏｌ％以下とすることが好ましい。いずれにせよ、気相酸素がスラリーの酸化還元状態に影響を及ぼすため、酸素濃度を適正な範囲に維持する必要がある。酸素濃度の範囲は、５〜２３ｖｏｌ％がより好ましく、１０〜２０ｖｏｌ％が更に好ましい。
【００３３】
熟成中には、水分が蒸発し、濃縮が起こっても差し支えない。ただし、開放系で熟成をすれば、水分の蒸発は必然的に起こるものの、酸素濃度１〜２５ｖｏｌ％雰囲気下で行うと、触媒性能がより一層改善される傾向にある。
【００３４】
複合酸化物がシリカに担持されている場合、シリカゾルを含むように原料調合液が調製される。シリカゾルは適宜添加することができる。また、シリカゾルの一部を粉体シリカの水分散液とすることもでき、そのような粉体シリカの水分散液も適宜添加することができる。
【００３５】
また、成分ＡとしてＳｂ（アンチモン）を用いる場合は、水性混合液（Ｉ）又は調合途中の水性混合液（Ｉ）の成分を含む液に、過酸化水素を添加することが好ましい。このとき、Ｈ２Ｏ２／Ｓｂ（モル比）は０．０１〜５であることが好ましく、０．０５〜４であることがより好ましい。また、このとき、３０℃〜７０℃で、３０分〜２時間撹拌を続けることが好ましい。
【００３６】
（工程（２）：乾燥工程）
乾燥工程は、工程（１）で得られた原料調合液を乾燥し、触媒前駆体を得る工程である。ここで、「触媒前駆体」とは、原料調合液を乾燥して得られる乾燥粉体であって、焼成前の粉体のことを言う。乾燥は公知の方法で行うことができ、例えば、噴霧乾燥又は蒸発乾固によって行うことができる。中でも、噴霧乾燥を採用し、微小球状の触媒前駆体を得ることが好ましい。噴霧乾燥法における噴霧化は遠心方式、二流体ノズル方式、又は高圧ノズル方式によって行うことができる。乾燥熱源は、スチーム、電気ヒーター等によって加熱された空気を用いることができる。噴霧乾燥装置の乾燥機入口温度は１５０〜３００℃が好ましい。乾燥機出口温度は１００〜１６０℃が好ましい。
【００３７】
（工程（３）：焼成工程）
焼成工程は、工程（２）で得られた触媒前駆体を焼成し、複合酸化物触媒を得る工程である。焼成装置としては、回転炉（ロータリーキルン）を使用することができる。焼成器の形状は特に限定されないが、管状であると、連続的な焼成を実施することができる。焼成管の形状は特に限定されないが、円筒であるのが好ましい。加熱方式は外熱式が好ましく、電気炉を好適に使用できる。焼成管の大きさ、材質等は焼成条件や製造量に応じて適当なものを選択することができるが、その内径は、好ましくは７０〜２０００ｍｍ、より好ましくは１００〜１２００ｍｍであり、その長さは、好ましくは２００〜１００００ｍｍ、より好ましくは８００〜８０００ｍｍである。焼成器に衝撃を与える場合、焼成器の肉厚は衝撃により破損しない程度の十分な厚みを持つという観点から、好ましくは２ｍｍ以上、より好ましくは４ｍｍ以上であり、また衝撃が焼成器内部まで十分に伝わるという観点から、好ましくは１００ｍｍ以下、より好ましくは５０ｍｍ以下である。焼成器の材質としては、耐熱性があり衝撃により破損しない強度を持つものであること以外は特に限定されず、ＳＵＳを好適に使用できる。
【００３８】
焼成管の中には、粉体が通過するための穴を中心部に有する堰板を、粉体の流れと垂直に設けて焼成管を２つ以上の区域に仕切ることもできる。堰板を設置する事により焼成管内滞留時間を確保しやすくなる。堰板の数は１つでも複数でもよい。堰板の材質は金属が好ましく、焼成管と同じ材質のものを好適に使用できる。堰板の高さは確保すべき滞留時間に合わせて調整することができる。例えば内径１５０ｍｍ、長さ１１５０ｍｍのＳＵＳ製の焼成管を有する回転炉で２５０ｇ／ｈｒで粉体を供給する場合、堰板は、好ましくは５〜５０ｍｍ、より好ましくは１０〜４０ｍｍ、更に好ましくは１３〜３５ｍｍである。堰板の厚みは特に限定されず、焼成管の大きさに合わせて調整することが好ましい。例えば内径１５０ｍｍ、長さ１１５０ｍｍのＳＵＳ製の焼成管を有する回転炉の場合、焼成管の厚みは、好ましくは０．３ｍｍ以上３０ｍｍ以下、より好ましくは０．５ｍｍ以上１５ｍｍ以下である。
【００３９】
触媒前駆体の割れ、ひび等を防ぐと共に、均一に焼成するために、焼成管を回転させるのが好ましい。焼成管の回転速度は、好ましくは０．１〜３０ｒｐｍ、より好ましくは０．５〜２０ｒｐｍ、更に好ましくは１〜１０ｒｐｍである。
【００４０】
触媒前駆体の焼成には、触媒前駆体の加熱温度を、４００℃より低い温度から昇温を始めて、５５０〜８００℃の範囲内にある温度まで連続的に又は断続的に昇温するのが好ましい。
【００４１】
焼成雰囲気は、空気雰囲気下でも空気流通下でもよいが、焼成の少なくとも一部を、窒素等の実質的に酸素を含まない不活性ガスを流通させながら実施することが好ましい。不活性ガスの供給量は触媒前駆体１ｋｇ当たり、５０Ｎリットル以上であり、好ましくは５０〜５０００Ｎリットル、更に好ましくは５０〜３０００Ｎリットルである（Ｎリットルは、標準温度・圧力条件、即ち０℃、１気圧で測定したリットルを意味する）。このとき、不活性ガスと触媒前駆体は向流でも並流でも問題ないが、触媒前駆体から発生するガス成分や、触媒前駆体とともに微量混入する空気を考慮すると、向流接触が好ましい。
【００４２】
焼成工程は、１段でも実施可能であるが、焼成が前段焼成と本焼成からなり、前段焼成を２５０〜４００℃の温度範囲で行い、本焼成を５５０〜８００℃の温度範囲で行うことが好ましい。前段焼成と本焼成を連続して実施してもよいし、前段焼成を一旦完了してからあらためて本焼成を実施してもよい。また、前段焼成及び本焼成のそれぞれが数段に分かれていてもよい。
【００４３】
前段焼成は、好ましくは不活性ガス流通下、加熱温度２５０℃〜４００℃、好ましくは３００℃〜４００℃の範囲で行う。２５０℃〜４００℃の温度範囲内の一定温度で保持することが好ましいが、２５０℃〜４００℃範囲内で温度が変動したり、緩やかに昇温、降温されていても構わない。加熱温度の保持時間は、好ましくは３０分以上、より好ましくは３〜１２時間である。
【００４４】
前段焼成温度に達するまでの昇温パターンは直線的に上げてもよいし、上又は下に凸なる弧を描いて昇温してもよい。
【００４５】
前段焼成温度に達するまでの昇温時の平均昇温速度には特に限定はないが、一般に０．１〜１５℃／ｍｉｎ程度であり、好ましくは０．５〜５℃／ｍｉｎ、更に好ましくは１〜２℃／ｍｉｎである。
【００４６】
本焼成は、好ましくは不活性ガス流通下、５５０〜８００℃、好ましくは５８０〜７５０℃、より好ましくは６００〜７２０℃、更に好ましくは６２０〜７００℃で実施する。６２０〜７００℃の温度範囲内の一定温度で保持することが好ましいが、６２０〜７００℃の範囲内で温度が変動したり、緩やかに昇温、降温しても構わない。本焼成の時間は０．５〜２０時間、好ましくは１〜１５時間である。焼成管を堰板で区切る場合、触媒前駆体及び／又は複合酸化物触媒は少なくとも２つ、好ましくは２〜２０、より好ましくは４〜１５の区域を連続して通過する。温度の制御は１つ以上の制御器を用いて行うことができるが、前記所望の焼成パターンを得るために、これら堰で区切られた区域ごとにヒーターと制御器を設置し、制御することが好ましい。例えば、堰板を焼成管の加熱炉内に入る部分の長さを８等分するように７枚設置し、８つの区域に仕切った焼成管を用いる場合、触媒前駆体及び／又は複合酸化物触媒の温度が前記所望の焼成温度パターンとなるよう８つの区域を各々の区域について設置したヒーターと制御器により設定温度を制御することが好ましい。なお、不活性ガス流通下の焼成雰囲気には、所望により、酸化性成分（例えば酸素）又は還元性成分（例えばアンモニア）を添加してもかまわない。
【００４７】
本焼成温度に達するまでの昇温パターンは直線的に上げてもよいし、上又は下に凸なる弧を描いて昇温してもよい。
【００４８】
本焼成温度に達するまでの昇温時の平均昇温速度には特に限定はないが、一般に０．１〜１５℃／ｍｉｎ、好ましくは０．５〜１０℃／ｍｉｎ、より好ましくは１〜８℃／ｍｉｎである。
【００４９】
また、本焼成終了後の平均降温速度は０．０１〜１０００℃／ｍｉｎ、好ましくは０．０５〜１００℃／ｍｉｎ、より好ましくは０．１〜５０℃／ｍｉｎ、さらに好ましくは０．５〜１０℃／ｍｉｎである。また、本焼成温度より低い温度で一旦保持することも好ましい。保持する温度は、本焼成温度より１０℃、好ましくは５０℃、より好ましくは１００℃低い温度である。保持する時間は、０．５時間以上、好ましくは１時間以上、より好ましくは３時間以上、さらに好ましくは１０時間以上である。
【００５０】
前段焼成を一旦完了してからあらためて本焼成を実施する場合は、本焼成で低温処理を行うことが好ましい。
【００５１】
低温処理に要する時間、すなわち触媒前駆体及び／又は複合酸化物触媒の温度を低下させた後、昇温して焼成温度にするまでに要する時間は、焼成器の大きさ、肉厚、材質、触媒生産量、連続的に触媒前駆体及び／又は複合酸化物触媒を焼成する一連の期間、固着速度・固着量等により適宜調整することが可能である。例えば、内径５００ｍｍ、長さ４５００ｍｍ、肉厚２０ｍｍのＳＵＳ製焼成管を使用する場合においては、連続的に触媒を焼成する一連の期間中に好ましくは３０日以内、より好ましくは１５日以内、更に好ましくは３日以内、特に好ましくは２日以内である。
【００５２】
例えば、内径５００ｍｍ、長さ４５００ｍｍ、肉厚２０ｍｍのＳＵＳ製の焼成管を有する回転炉により６ｒｐｍで回転しながら３５ｋｇ／ｈｒの速度で触媒前駆体を供給し、本焼成温度を６４５℃に設定する場合、温度を４００℃まで低下させた後、昇温して６４５℃にする工程を１日程度で行うことができる。１年間連続的に焼成する場合、このような低温処理を１ヶ月に１回の頻度で実施することで、安定して酸化物層温度を維持しながら焼成することができる。
【００５３】
［２］不飽和ニトリルの製造方法
本実施形態においては、複合酸化物触媒の存在下、流動床反応器を用いて、プロパンを気相接触アンモ酸化反応に供することにより、対応する不飽和ニトリルを製造する。
プロパンとアンモニアは必ずしも高純度である必要はなく、エタン、エチレン、ｎ−ブタン、イソブタン等の不純物を含むプロパンや、水等の不純物を含むアンモニアのような工業グレードのガスを使用できる。
供給酸素源としては、空気、酸素を富化した空気又は純酸素を用いることができる。更に、希釈ガスとしてヘリウム、アルゴン、炭酸ガス、水蒸気、窒素等を供給してもよい。
【００５４】
プロパンの気相接触アンモ酸化は以下の条件で行うことができる。
反応に供給する酸素のプロパンに対するモル比は０．１〜６であり、好ましくは０．５〜４である。
反応に供給するアンモニアのプロパンに対するモル比は０．３〜１．５であり、好ましくは０．７〜１．２である。
反応温度は３５０〜５００℃であり、好ましくは３８０〜４７０℃である。
反応圧力は５×１０４〜５×１０５Ｐａであり、好ましくは１×１０５〜３×１０５Ｐａである。
接触時間は０．１〜１０（ｓｅｃ・ｇ／ｃｃ）であり、好ましくは０．５〜５（ｓｅｃ・ｇ／ｃｃ）である。
ここで、接触時間は、以下の式で表される。
接触時間（ｓｅｃ・ｇ／ｃｃ）＝（Ｗ／Ｆ）×２７３／（２７３＋Ｔ）×（０．１０１３＋Ｐ）／０．１０１３×６０
式中、Ｗ、Ｆ及びＴは次のように定義される。
Ｗ＝充填触媒量（ｇ）
Ｆ＝標準状態（０℃、１．０１３×１０５Ｐａ）での原料混合ガス流量（Ｎｃｃ／ｓｅｃ）
Ｔ＝反応温度（℃）
Ｐ＝反応圧力（ＭＰａ）
【００５５】
不飽和ニトリルを製造する際の反応方式は、一般的には、固定床、流動床、移動床等の従来の方式を採用できるが、本実施形態の製造方法においては、反応器にタングステン化合物を添加し、複合酸化物触媒との相互作用によって目的化合物の選択率を向上させる観点から、流動床反応を選択する。流動床反応には、反応熱の除去が容易であるというメリットもある。
【００５６】
気相接触アンモ酸化反応は、単流式であってもリサイクル式であってもよい。
【００５７】
［３］タングステン化合物の添加方法
複合酸化物触媒はそのままでも触媒活性を有するものであるが、流動床反応器を用いた気相接触アンモ酸化反応中の複合酸化物触媒にタングステン化合物を接触させることにより、目的化合物の選択率を向上させることができる。例えば、複合酸化物触媒を入れた反応器に原料ガス等を供給し、気相接触アンモ酸化反応を進行させた状態で、目的化合物の選択率が十分でない場合であっても、その反応を進行させながらタングステン化合物を添加することによって初期状態より選択率を向上させることが可能となる。
【００５８】
本形態の製造方法においては、流動床反応器にタングステン化合物を添加する工程において、添加するタングステン化合物の量は、タングステン化合物中に含まれるタングステンと、複合酸化物触媒中に含まれるモリブデンのモル比（Ｗ／Ｍｏ比）が流動床反応器内で０．０００１〜０．１となるようにする。流動床反応器内でＷ／Ｍｏ比を０．０００１以上にすることで複合酸化物触媒とタングステン化合物の接触頻度が上がり、複合酸化物触媒中のモリブデン等の金属とタングステンを効率良く交換することができ、一方、Ｗ／Ｍｏ比を０．１以下にすることで過剰なアンモニアの燃焼を抑え、不飽和ニトリル収率の低下を抑制することができる。
【００５９】
上述したように、タングステンは複合酸化物触媒を構成する元素として含まれている場合も有り得るが、その場合であっても、流動床反応器にタングステン化合物を添加することによって目的化合物の選択率を向上させることができる。この理由としては、反応器に添加されるタングステン化合物は複合酸化物触媒の表面近傍の改質に関わっており、複合酸化物触媒の結晶中に入り込んだタングステン成分とは異なる作用を及ぼすことに起因していると本発明者らは推定している。
より具体的には、流動床反応器にタングステン化合物を添加すると、複合酸化物触媒とタングステン化合物が接触し、タングステン化合物が固相反応により触媒中の複合酸化物の表面に拡散し、Ｍｏ等の金属元素との交換反応が起こると想定される。この交換反応が目的化合物の選択率改善に寄与していると本発明者らは考えている。
流動床反応器内で、タングステン化合物中に含まれるタングステンと、複合酸化物触媒中に含まれるモリブデンのモル比（Ｗ／Ｍｏ比）を０．０００１〜０．１にする方法は特に限定されないが、上述のように、タングステン化合物中のタングステンは複合酸化物中の金属と交換反応を起こして減少していくのでＷ／Ｍｏ比が０．０００１未満とならないように、且つ、Ｗ／Ｍｏ比が０．１を超えない範囲で補充していくのが好ましい。補充する頻度や、一回に補充する量はＷ／Ｍｏ比が０．０００１〜０．１を維持する限り、適宜設定することができる。タングステン化合物中に含まれるタングステンと、複合酸化物触媒中に含まれるモリブデンのモル比（Ｗ／Ｍｏ比）は、後述する方法に従って求めることができる。
【００６０】
触媒中のモリブデンは反応中に反応器から逃散していくため、複合酸化物触媒中のモリブデン含有量は低下していく傾向にある。反応器中のタングステン化合物に含まれるタングステン量を一定に維持した場合、複合酸化物触媒中のモリブデン含有量の低下に伴ってＷ／Ｍｏ比は増加するため、これを維持するためにモリブデン化合物を反応器内に添加するのが好ましい。モリブデン化合物の添加によって反応器内のモリブデン量は増加するものの、複合酸化物触媒中のモリブデン量は直接的には増加しない。しかしながら、反応器内にモリブデン化合物が存在していると複合酸化物触媒中にモリブデン化合物が除々に取り込まれ、時間の経過とともに複合酸化物触媒中のモリブデン量が増加する傾向にある。
【００６１】
Ｗ／Ｍｏ比を０．０００１〜０．１の範囲に維持できる限り、モリブデン化合物の反応器への添加量は特に限定されないが、モリブデン化合物の添加量は、触媒１ｋｇ、１日あたり、Ｍｏを基準として０．０１〜２ｇであることが好ましく、０．０２〜１．５ｇであることがより好ましい。上記範囲の量のモリブデン化合物を添加することによって、触媒からの逃散に見合う量のモリブデンを反応器に供給し、触媒中のモリブデン量を維持して収率の低下を防止し易くなる。また触媒１ｋｇ、１日あたり、Ｍｏを基準として２ｇ超のモリブデン化合物を添加すると、余剰のモリブデン化合物やその分解物により反応ガス中のアンモニアが燃焼し、アンモニアを無駄に消費し易くなり、また、反応器内の温度の上昇を引き起こして反応温度が安定しない等の問題が生じ易くなる。
【００６２】
反応器に添加するモリブデン化合物としては一般的なものでよく、例えば、ヘプタモリブデン酸アンモニウム〔（ＮＨ４）６Ｍｏ７Ｏ２４・４Ｈ２Ｏ］、三酸化モリブデン〔ＭｏＯ３〕、リンモリブデン酸〔Ｈ３ＰＭｏ１２Ｏ４０〕、ケイモリブデン酸〔Ｈ４ＳｉＭｏ１２Ｏ４０〕及び五塩化モリブデン〔ＭｏＣｌ５〕が挙げられる。これらの中では、添加後に分解し易いため触媒中に取り込まれ易く、また、モリブデン化合物中のモリブデンの対イオン等による触媒への悪影響が少ないことなどから、収率維持の効果を得やすい傾向にあるため、ヘプタモリブデン酸アンモニウム〔（ＮＨ４）６Ｍｏ７Ｏ２４・４Ｈ２Ｏ〕が好ましい。モリブデン化合物を反応器に添加する方法としては特に限定されないが、タングステン化合物と同様の方法を採用することができる。Ｗ／Ｍｏ比を維持できる限り、モリブデン化合物とタングステン化合物の添加は独立に行うことができ、それらを同時に添加してもよいし、別のタイミングで添加してもよい。
【００６３】
反応中にモリブデン化合物を添加する場合、反応器内のＷ／Ｍｏ比が０．０００１〜０．１に維持されていれば、添加の方法としては、連続添加でも間欠添加でもよい。ここで、連続添加とは、モリブデンを毎日添加し続ける手法をいい、間欠添加とは、数日置きに添加する手法をいう。
【００６４】
タングステン化合物は、添加時のアンモニアの過剰燃焼を抑制し、大幅な不飽和ニトリル収率の低下を防ぐ観点から、少量ずつ数日に分けて反応器に添加することが好ましい。添加の詳細な方法については、以下の２つの方法（１）及び（２）が挙げられ、後者（２）はさらに連続添加と間欠添加に分類することができる。
（１）気相接触アンモ酸化反応前に流動床反応器に添加する方法
（２）気相接触アンモ酸化反応中に流動床反応器に添加する方法（連続添加・間欠添加）
【００６５】
（方法（１）：反応前に添加する方法）
本実施形態において「タングステン化合物」としては、アンモニウム塩、硝酸塩、カルボン酸塩、カルボン酸アンモニウム塩、ペルオキソカルボン酸塩、ペルオキソカルボン酸アンモニウム塩、ハロゲン化アンモニウム塩、ハロゲン化物、アセチルアセトナート、アルコキシド、トリフェニル化合物、ポリオキソメタレート、ポリオキソメタレートアンモニウム塩等のタングステンの塩、三酸化タングステン、二酸化タングステン、タングステン酸、メタタングステン酸アンモニウム、パラタングステン酸アンモニウム、ケイタングステン酸、ケイタングストモリブデン酸、ケイバナドタングステン酸等の粉末原料を用いることができる。中でも、タングステン化合物による目的化合物への悪影響の少なさの観点から、三酸化タングステン、メタタングステン酸アンモニウムを好適に用いることができる。
【００６６】
なお、上記物質の他にも、反応器に充填されている複合酸化物触媒よりもタングステン濃度が高い複合酸化物触媒は、本実施形態における「タングステン化合物」として機能することがある。
【００６７】
タングステン化合物は、反応器内に過剰に添加すると原料ガス中のアンモニアを大量に燃焼し、アクリロニトリル収率を低下させる傾向にあり、少な過ぎると反応器内の複合酸化物触媒中のモリブデン等の金属と交換されない場合があるため、タングステン化合物の添加量は、反応器内のＷ／Ｍｏ比が０．０００１〜０．１、好ましくは０．０００２〜０．０８、さらに好ましくは０．０００５〜０．０５の範囲になるように添加する。
【００６８】
タングステン化合物の平均粒子径は、反応器底部に滞留するのを防いで触媒と効率よく接触させる観点から５００μｍ以下とするのが好ましく、吹き飛んで反応器外に出て行くのを防ぐ観点から１μｍ以上とするのが好ましい。タングステン化合物の平均粒子径は、より好ましくは５〜３００μｍ、さらに好ましくは１０〜２５０μｍ、特に好ましくは２０〜１５０μｍである。
ここで、タングステン化合物の平均粒子径は、３００〜６００℃で３〜５時間焼成したタングステン化合物を、粒子径測定装置（ＢＥＣＫＭＡＮＣＯＵＬＴＥＲ社製のＬＳ２３０）で測定した値をいう。
【００６９】
タングステン化合物の反応器内への添加の手段は特に限定されないが、反応器外のホッパー等から配管を経由して流動床反応器の触媒濃厚層部分へ圧送して供給することができる。この場合、圧送に用いるガスとしては、空気、不活性ガス等が用いられる。
【００７０】
（方法（２）：反応中に添加する方法）
タングステン化合物は方法（１）と同じものを用いることができる。
方法（２）の場合も、上記と同様の理由により、タングステン化合物の添加量は、Ｗ／Ｍｏ比が０．０００１〜０．１、好ましくは０．０００２〜０．０８、さらに好ましくは０．０００５〜０．０５の範囲になるように添加する。
【００７１】
反応器内への添加の手段としては、上記と同様の手段を用いることができる。タングステン化合物は単独で添加してもよいし、複合酸化物触媒、モリブデン化合物と混合して添加してもよい。
【００７２】
反応中にタングステン化合物を添加する場合、反応器内のＷ／Ｍｏ比が０．０００１〜０．１に維持されていれば、添加の方法としては、連続添加でも間欠添加でもよい。
【００７３】
流動床反応器内の、タングステン化合物中に含まれるタングステンと、複合酸化物触媒中に含まれるモリブデンとのモル比（Ｗ／Ｍｏ比）を求めるためには、反応中に、複合酸化物触媒に含まれるモリブデンのモル数や、タングステン化合物中に含まれるタングステンのモル数を定量する必要がある。
複合酸化物触媒中のモリブデン濃度は、反応器より複合酸化物触媒を一部抜き出し、蛍光Ｘ線分析（Ｘ１０００  ＬＩＮＴ２５００）によって求めることができるが、反応器より抜出した複合酸化物触媒は反応器に添加したタングステン化合物と混ざりあっているため、そのまま測定したのでは正確なモリブデン濃度を求めることができない。正確な複合酸化物触媒中のモリブデン濃度を求めるには、例えば、予め添加するタングステン化合物の粒子径を反応器に充填されている複合酸化物触媒の粒子径と異なるものにしておき、抜出した複合酸化物触媒を所定の粒子径に篩い分けてタングステン化合物と分離した後、測定する方法が挙げられる。反応器内の複合酸化物触媒に含まれるモリブデンのモル数は、タングステン化合物と分離した複合酸化物触媒を蛍光Ｘ線分析して求めた複合酸化物触媒中のモリブデン濃度に、複合酸化物触媒の質量を乗じることで求められ、複合酸化物触媒は反応中に飛散して質量が減少していくので、減少する速度を予め調べて検量線に表しておき、それに従って複合酸化物触媒の質量を見積もるのが適当である。このような検量線の作成においても、タングステン化合物の粒子径を、複合酸化物触媒の粒子径と異なるものにしておき、両者を篩い分けた後、量の比を調べる方法は有効である。複合酸化物触媒の減少速度が分かった後は、篩い分けて調べなくても複合酸化物触媒の質量を推定できるので、この目的で粒子径を異なるものにする必要はなくなる。
【００７４】
タングステン化合物中に含まれるタングステンのモル数は、（１）反応器より複合酸化物触媒を一部抜き出し、蛍光Ｘ線分析によって複合酸化物触媒中に取り込まれたタングステン濃度を求め、前述の複合酸化物触媒に乗じて取り込まれたタングステン化合物のモル数を算定した上で、それを反応器に添加したタングステン化合物のモル数から差し引いて求める方法や、（２）同一の複合酸化物触媒を用いて反応を行う場合には、タングステン化合物の添加量と反応日数から、予め取り込まれるタングステン量の検量線を作成しておき、この検量線に従って、計算により反応器内のタングステン化合物に含まれるタングステン量を求める方法が挙げられる。
【実施例】
【００７５】
以下に本実施形態を、実施例と比較例によって更に詳細に説明するが、本実施形態の範囲はこれら実施例に限定されるものではない。【００７６】
実施例と比較例においては、プロパン転化率、アクリロニトリル選択率、アクリロニトリル収率はそれぞれ次の定義に従う。
プロパン（ＰＮ）転化率（％）＝（反応したプロパンのモル数）／（供給したプロパンのモル数）×１００
アクリロニトリル（ＡＮ）選択率（％）＝（生成したアクリロニトリルのモル数）／（反応したプロパンのモル数）×１００
アクリロニトリル（ＡＮ）収率（％）＝（生成したアクリロニトリルのモル数）／（供給したプロパンのモル数）×１００【００７７】
（ニオブ混合液の調製）
以下の方法でニオブ混合液を調製した。
水１０ｋｇにＮｂ２Ｏ５として８０．０質量％を含有するニオブ酸０．９５６ｋｇとシュウ酸二水和物〔Ｈ２Ｃ２Ｏ４・２Ｈ２Ｏ〕３．２９１ｋｇを混合した。仕込みのシュウ酸／ニオブのモル比は５．０、仕込みのニオブ濃度は０．５０（ｍｏｌ−Ｎｂ／Ｋｇ−液）であった。この液を９５℃で２時間加熱撹拌することによって、ニオブが溶解した混合液を得た。この混合液を静置、氷冷後、固体を吸引濾過によって濾別し、均一なニオブ混合液を得た。このニオブ混合液のシュウ酸／ニオブのモル比は下記の分析により２．７５であった。
るつぼにこのニオブ混合液１０ｇを精秤し、９５℃で一夜乾燥後、６００℃で１時間熱処理し、Ｎｂ２Ｏ５０．７６０ｇを得た。この結果から、ニオブ濃度は０．５７２（ｍｏｌ−Ｎｂ／Ｋｇ−液）であった。
３００ｍＬのガラスビーカーにこのニオブ混合液３ｇを精秤し、約８０℃の熱水２００ｍＬを加え、続いて１：１硫酸１０ｍＬを加えた。得られた混合液をホットスターラー上で液温７０℃に保ちながら、攪拌下、１／４規定ＫＭｎＯ４を用いて滴定した。ＫＭｎＯ４によるかすかな淡桃色が約３０秒以上続く点を終点とした。シュウ酸の濃度は、滴定量から次式に従って計算した結果、１．５７３（ｍｏｌ−シュウ酸／Ｋｇ）であった。
２ＫＭｎＯ４＋３Ｈ２ＳＯ４＋５Ｈ２Ｃ２Ｏ４→Ｋ２ＳＯ４＋２ＭｎＳＯ４＋１０ＣＯ２＋８Ｈ２Ｏ
得られたニオブ混合液は、下記の触媒調製のニオブ混合液（Ｂ０）として用いた。【００７８】
［実施例１］
（複合酸化物触媒の調製）
仕込み組成式がＭｏ１Ｖ０．２０Ｎｂ０．１０Ｓｂ０．２０Ｗ０．０５Ｏｎ／５０．０ｗｔ％−ＳｉＯ２で示される複合酸化物触媒を次のようにして製造した。
水１６８３ｇにヘプタモリブデン酸アンモニウム〔（ＮＨ４）６Ｍｏ７Ｏ２４・４Ｈ２Ｏ〕を４１１．３ｇ、メタバナジン酸アンモニウム〔ＮＨ４ＶＯ３〕を５４．１ｇ、及び三酸化二アンチモン〔Ｓｂ２Ｏ３〕を６７．８ｇ加え、攪拌しながら９５℃で１時間加熱して水性原料液（Ｉ）を得た。
ニオブ混合液（Ｂ０）４０４．４ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後に、ＳｉＯ２として３４．０ｗｔ％を含有するシリカゾル７３５．７ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、ＷＯ３として５０ｗｔ％のメタタングステン酸アンモニウム水溶液５３．４ｇ、粉体シリカ２５０ｇを水３３７５ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【００７９】
（三酸化タングステンの調製）
メタタングステン酸アンモニウム〔（ＮＨ４）６Ｈ２Ｗ１２Ｏ４０〕から、５０質量％のメタタングステン酸アンモニウム水溶液を調製し、遠心式噴霧乾燥器に供給して乾燥し、微小球状に成形した。乾燥器の入口温度は２１０℃、出口温度は１２０℃であった。
この微小球状のメタタングステン酸アンモニウム２００ｇを蒸発皿に載せ、固定式焼成炉を用いて、空気下において２００℃で１時間、さらに５００℃で２時間焼成後、取出して冷却することにより三酸化タングステンを得た。得られた三酸化タングステンは２０〜３２μｍに篩い分けた。
なお、以下の実施例及び比較例における三酸化タングステンは、全て上記と同様の方法により調製した。【００８０】
（プロパンのアンモ酸化反応）
内径１Ｂのガラス製流動床型反応器に、上記で得られた複合酸化物触媒４０ｇと三酸化タングステンを０．３５ｇ混合したものを充填し、反応温度４４０℃、反応圧力常圧下にプロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始５日目に反応器より複合酸化物触媒とタングステン化合物の混合物を抜き出し、５０μｍの篩で分級したものの組成分析を行い、複合酸化物触媒中のモリブデンとタングステンのモル数を求めた。この分析値を元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．０１６２であったため、このまま１０日間反応を継続した。
５日目、１０日目のＷ／Ｍｏ比（いずれも、同様の測定と計算によって算出した値。以下同じ。）、反応成績を表１に示す。【００８１】
［比較例１］
（複合酸化物触媒の調製）
複合酸化物触媒は実施例１と同様の方法により調製した。【００８２】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【００８３】
［実施例２］
（複合酸化物触媒の調製）
仕込み組成式がＭｏ１Ｖ０．２１Ｎｂ０．１０Ｓｂ０．２２Ｗ０．０４Ｏｎ／５０．０ｗｔ％−ＳｉＯ２で示される複合酸化物触媒を次のようにして製造した。
水１７５７ｇにヘプタモリブデン酸アンモニウム〔（ＮＨ４）６Ｍｏ７Ｏ２４・４Ｈ２Ｏ〕を４０８．４ｇ、メタバナジン酸アンモニウム〔ＮＨ４ＶＯ３〕を５６．５ｇ、及び三酸化二アンチモン〔Ｓｂ２Ｏ３〕を７４．０ｇ加え、攪拌しながら９５℃で１時間加熱して水性原料液（Ｉ）を得た。
ニオブ混合液（Ｂ０）４０１．６ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後にＳｉＯ２として３４．０ｗｔ％を含有するシリカゾル７３５．７ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、ＷＯ３として５０ｗｔ％のメタタングステン酸アンモニウム水溶液４２．４ｇ、粉体シリカ２５０ｇを水３３７５ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【００８４】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始直後から三酸化タングステン０．０５ｇを反応器内触媒濃厚層にバルブを介して４日間添加し続けた。反応開始５日目に反応器より複合酸化物触媒とタングステン化合物の混合物を抜き出し、５０μｍの篩で分級して得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．００９４であったため、このまま１０日間反応を継続した。
５日目、１０日目のＷ／Ｍｏ比、反応成績を表１に示す。【００８５】
［実施例３］
（複合酸化物触媒の調製）
複合酸化物触媒は実施例２と同様の方法により調製した。【００８６】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始２日目に三酸化タングステンを０．０２ｇ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．０００２と低めであったため、三酸化タングステンを０．１ｇ添加し、反応を１０日間行った。
５日目、１０日目のＷ／Ｍｏ比、反応成績を表１に示す。【００８７】
［実施例４］
（複合酸化物触媒の調製）
複合酸化物触媒は実施例２と同様の方法により調製した。【００８８】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始２日目、４日目に三酸化タングステンを０．５５ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．０９４５であったため、このまま１０日間反応を継続した。
５日目、１０日目のＷ／Ｍｏ比、反応成績を表１に示す。【００８９】
［比較例２］
（複合酸化物触媒の調製）
複合酸化物触媒は実施例２と同様の方法により調製した。【００９０】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始から２日目、４日目に三酸化タングステンを３．０ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．２５３４であった。反応は１０日間行った。
５日目、１０日目のＷ／Ｍｏ比、反応成績を表１に示す。【００９１】
［実施例５］
（複合酸化物触媒の調製）
複合酸化物触媒は実施例２と同様の方法により調製した。【００９２】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始してから２日目、４日目に市販のメタタングステン酸アンモニウムを、Ｗ／Ｍｏ比にして０．３ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．００２１であったため、このまま１０日間反応を継続した。
５日目、１０日目のＷ／Ｍｏ比、反応成績を表１に示す。【００９３】
［比較例３］
（複合酸化物触媒の調製）
複合酸化物触媒は実施例２と同様の方法により調製した。【００９４】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【００９５】
［実施例６］
（複合酸化物触媒の調製）
仕込み組成式がＭｏ１Ｖ０．２２Ｎｂ０．１１Ｔｅ０．２Ｏｎで示される複合酸化物触媒を次のようにして製造した。
水３８０６ｇにヘプタモリブデン酸アンモニウム〔（ＮＨ４）６Ｍｏ７Ｏ２４・４Ｈ２Ｏ〕を８３２．１ｇ、メタバナジン酸アンモニウム〔ＮＨ４ＶＯ３〕を１２０．５ｇ、及びテルル酸〔Ｈ６ＴｅＯ６〕を２１４．９ｇ加え、攪拌しながら６０℃に加熱して溶解させた後、３０℃まで冷却して水性原料液（Ｉ）を得た。
ニオブ混合液（Ｂ０）９００．０ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を１４０℃に加熱したテフロンコーティング鉄板上に噴霧して微小球状の触媒前駆体を得た。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【００９６】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始してから２日目、４日目に三酸化タングステンを０．２ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．００９２であったため、このまま１０日間反応を継続した。
５日目、１０日目のＷ／Ｍｏ比、反応成績を表１に示す。【００９７】
［比較例４］
（複合酸化物触媒の調製）
複合酸化物触媒は実施例６と同様の方法により調製した。【００９８】
（プロパンのアンモ酸化反応）
内径１Ｂのガラス製流動床型反応器に、得られた複合酸化物触媒４０ｇ充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【００９９】
［実施例７］
（複合酸化物触媒の調製）
仕込み組成式がＭｏ１Ｖ０．２０Ｎｂ０．１０Ｓｂ０．２３Ｗ０．０３Ｏｎ／５０．０ｗｔ％−ＳｉＯ２で示される複合酸化物触媒を次のようにして製造した。
水１６８５ｇにヘプタモリブデン酸アンモニウム〔（ＮＨ４）６Ｍｏ７Ｏ２４・４Ｈ２Ｏ〕を４１１．８ｇ、メタバナジン酸アンモニウム〔ＮＨ４ＶＯ３〕を５４．２ｇ、及び三酸化二アンチモン〔Ｓｂ２Ｏ３〕を７８．０ｇ加え、攪拌しながら９５℃で１時間加熱して水性原料液（Ｉ）を得た。
ニオブ混合液（Ｂ０）４０４．９ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後にＳｉＯ２として３４．０ｗｔ％を含有するシリカゾル７３５．７ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、ＷＯ３として５０ｗｔ％のメタタングステン酸アンモニウム水溶液３２．１ｇ、粉体シリカ２５０ｇを水３３７５ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【０１００】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始してから２日目、４日目に三酸化タングステンを０．２ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．０１５５であったため、このまま１０日間反応を継続した。
５日目、１０日目のＷ／Ｍｏ比、反応成績を表１に示す。【０１０１】
［比較例５］
（複合酸化物触媒の調製）
複合酸化物触媒は実施例７と同様の方法により調製した。【０１０２】
（プロパンのアンモ酸化反応）
内径１Ｂのガラス製流動床型反応器に、上記で得られた複合酸化物触媒４０ｇ充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【０１０３】
［実施例８］
（複合酸化物触媒の調製）
仕込み組成式がＭｏ１Ｖ０．２３Ｎｂ０．１０Ｓｂ０．２０Ｗ０．０４Ｏｎ／５０．０ｗｔ％−ＳｉＯ２で示される複合酸化物触媒を次のようにして製造した。
水１９３９ｇにヘプタモリブデン酸アンモニウム〔（ＮＨ４）６Ｍｏ７Ｏ２４・４Ｈ２Ｏ〕を４１０．５ｇ、メタバナジン酸アンモニウム〔ＮＨ４ＶＯ３〕を６２．１ｇ、及び三酸化二アンチモン〔Ｓｂ２Ｏ３〕を６７．６ｇ加え、攪拌しながら９５℃で１時間加熱して水性原料液（Ｉ）を得た。
ニオブ混合液（Ｂ０）４０３．６ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後にＳｉＯ２として３４．０ｗｔ％を含有するシリカゾル７３５．７ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、ＷＯ３として５０ｗｔ％のメタタングステン酸アンモニウム水溶液４２．７ｇ、粉体シリカ２５０ｇを水３３７５ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【０１０４】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始してから２日目、４日目に三酸化タングステンを０．１５ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．０１２９であったため、このまま１０日間反応を継続した。
５日目、１０日目のＷ／Ｍｏ比、反応成績を表１に示す。【０１０５】
［比較例６］
（複合酸化物触媒の調製）
複合酸化物触媒は実施例８と同様の方法により調製した。【０１０６】
（プロパンのアンモ酸化反応）
内径１Ｂのガラス製流動床型反応器に、上記で得られた複合酸化物触媒４０ｇ充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【０１０７】
［実施例９］
（複合酸化物触媒の調製）
仕込み組成式がＭｏ１Ｖ０．２１Ｎｂ０．１０Ｓｂ０．２２Ｗ０．０５Ｌａ０．００５Ｏｎ／５０．０ｗｔ％−ＳｉＯ２で示される複合酸化物触媒を次のようにして製造した。
水１７３１ｇにヘプタモリブデン酸アンモニウム〔（ＮＨ４）６Ｍｏ７Ｏ２４・４Ｈ２Ｏ〕を４０２．６ｇ、メタバナジン酸アンモニウム〔ＮＨ４ＶＯ３〕を５５．７ｇ、三酸化二アンチモン〔Ｓｂ２Ｏ３〕を７３．０ｇ、硝酸ランタンＬａ（ＮＯ３）３・６Ｈ２Ｏを５．０ｇ加え、攪拌しながら９５℃で１時間加熱して水性原料液（Ｉ）を得た。
ニオブ混合液（Ｂ０）４０２．９ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後にＳｉＯ２として３４．０ｗｔ％を含有するシリカゾル７３５．７ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、ＷＯ３として５０ｗｔ％のメタタングステン酸アンモニウム水溶液５２．３ｇ、粉体シリカ２５０ｇを水３３７５ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【０１０８】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始から２日目、４日目に三酸化タングステンを０．２５ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．０２２６であったため、このまま１０日間反応を継続した。
５日目、１０日目のＷ／Ｍｏ比、反応成績を表１に示す。【０１０９】
［比較例７］
（複合酸化物触媒の調製）
複合酸化物触媒は実施例９と同様の方法により調製した。【０１１０】
（プロパンのアンモ酸化反応）
内径１Ｂのガラス製流動床型反応器に、上記で得られた複合酸化物触媒４０ｇ充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【０１１１】
［実施例１０］
（複合酸化物触媒の調製）
仕込み組成式がＭｏ１Ｖ０．２Ｎｂ０．１２Ｓｂ０．２Ｗ０．０３Ｃｅ０．００５Ｏｎ／２５．０ｗｔ％−ＳｉＯ２で示される複合酸化物触媒を次のようにして製造した。
水２５６３ｇにヘプタモリブデン酸アンモニウム〔（ＮＨ４）６Ｍｏ７Ｏ２４・４Ｈ２Ｏ〕を６２０．２ｇ、メタバナジン酸アンモニウム〔ＮＨ４ＶＯ３〕を８１．７ｇ、三酸化二アンチモン〔Ｓｂ２Ｏ３〕を１０２．２ｇ、硝酸セリウムＣｅ（ＮＯ３）３・６Ｈ２Ｏを７．７ｇ加え、攪拌しながら９５℃で１時間加熱して水性原料液（Ｉ）を得た。
ニオブ混合液（Ｂ０）７３１．８ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後にＳｉＯ２として３４．０ｗｔ％を含有するシリカゾル３６７．９ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、ＷＯ３として５０ｗｔ％のメタタングステン酸アンモニウム水溶液４８．３ｇ、粉体シリカ１２５ｇを水１６８８ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【０１１２】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始から２日目、４日目に三酸化タングステンを０．１５ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．００８２であったため、このまま１０日間反応を継続した。
５日目、１０日目のＷ／Ｍｏ比、反応成績を表１に示す。【０１１３】
［比較例８］
（複合酸化物触媒の調製）
複合酸化物触媒は実施例１０と同様の方法により調製した。【０１１４】
（プロパンのアンモ酸化反応）
内径１Ｂのガラス製流動床型反応器に、上記で得られた複合酸化物触媒４０ｇ充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【０１１５】
［実施例１１］
（プロパンのアンモ酸化反応）
実施例２の後、継続してアンモ酸化反応を１５日間行った。反応開始１５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．００７７であったため、ヘプタモリブデン酸アンモニウムを０．６ｇと三酸化タングステンを０．１２ｇ添加し、このまま３０日間反応を継続した。
５日目、１０日目のＷ／Ｍｏ比、反応成績を表１に示す。【０１１６】
［比較例９］
（プロパンのアンモ酸化反応）
三酸化タングステンを加えなかったこと以外は実施例１１と同様にして３０日反応を継続した。
５日目、１０日目の反応成績を表１に示す。【０１１７】
［実施例１２］
（複合酸化物触媒の調製）
仕込み組成式がＭｏ１Ｖ０．２Ｎｂ０．１０Ｓｂ０．２Ｗ０．０４Ｏｎ／６５．０ｗｔ％−ＳｉＯ２で示される複合酸化物触媒を次のようにして製造した。
水１１７６ｇにヘプタモリブデン酸アンモニウム〔（ＮＨ４）６Ｍｏ７Ｏ２４・４Ｈ２Ｏ〕を２９１．０ｇ、メタバナジン酸アンモニウム〔ＮＨ４ＶＯ３〕を３８．３ｇ、三酸化二アンチモン〔Ｓｂ２Ｏ３〕を４７．９ｇ加え、攪拌しながら９５℃で１時間加熱して水性原料液（Ｉ）を得た。
ニオブ混合液（Ｂ０）２８６．１ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後にＳｉＯ２として３４．０ｗｔ％を含有するシリカゾル９５６．４ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、ＷＯ３として５０ｗｔ％のメタタングステン酸アンモニウム水溶液３０．２ｇ、粉体シリカ３２５ｇを水４３８８ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【０１１８】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始から２日目、４日目に三酸化タングステンを０．３ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．０２７４であったため、このまま１０日間反応を継続した。
５日目、１０日目のＷ／Ｍｏ比、反応成績を表１に示す。【０１１９】
［比較例１０］
（複合酸化物触媒の調製）
複合酸化物触媒は実施例１２と同様の方法により調製した。【０１２０】
（プロパンのアンモ酸化反応）
内径１Ｂのガラス製流動床型反応器に、上記で得られた複合酸化物触媒４０ｇ充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【０１２１】
［実施例１３］
（複合酸化物触媒の調製）
仕込み組成式がＭｏ１Ｖ０．２２Ｎｂ０．１１Ｓｂ０．２Ｏｎ／５０．０ｗｔ％−ＳｉＯ２で示される複合酸化物触媒を次のようにして製造した。
水１９３３ｇにヘプタモリブデン酸アンモニウム〔（ＮＨ４）６Ｍｏ７Ｏ２４・４Ｈ２Ｏ〕を４２８．０ｇ、メタバナジン酸アンモニウム〔ＮＨ４ＶＯ３〕を６２．０ｇ、三酸化二アンチモン〔Ｓｂ２Ｏ３〕を７０．５ｇ加え、攪拌しながら９５℃で１時間加熱して水性原料液（Ｉ）を得た。
ニオブ混合液（Ｂ０）４６２．９ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後にＳｉＯ２として３４．０ｗｔ％を含有するシリカゾル７３５．７ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、粉体シリカ２５０ｇを水３３７５ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。得られた複合酸化物触媒は５０〜１００μｍに篩い分けた。【０１２２】
（プロパンのアンモ酸化反応）
内径１Ｂのガラス製流動床型反応器に、上記で得られた複合酸化物触媒４０ｇを充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始から２日目、４日目に三酸化タングステンを０．２５ｇずつ反応器内触媒濃厚層にバルブを介して添加した。反応開始５日目に反応器より複合酸化物触媒とタングステン化合物の混合物を抜き出して５０μｍの篩で分級を行い、得られた複合酸化物触媒の組成分析を行い、複合酸化物触媒中のモリブデンとタングステンのモル数を求めた。それを元に触媒に取り込まれたタングステンのモル数を算出し、添加したタングステン化合物中のタングステンのモル数から複合酸化物触媒に取り込まれたタングステンのモル数を差し引き、そこから反応器中のタングステン化合物に含まれるタングステンのモル数を計算した。Ｗ／Ｍｏ比を求めたところ、Ｗ／Ｍｏ比は０．０２１６であったため、このまま１０日間反応を継続した。
５日目、１０日目のＷ／Ｍｏ比、反応成績を表１に示す。【０１２３】
［比較例１１］
（複合酸化物触媒の調製）
複合酸化物触媒は実施例１３と同様の方法により調製した。【０１２４】
（プロパンのアンモ酸化反応）
内径１Ｂのガラス製流動床型反応器に、上記で得られた複合酸化物触媒４０ｇ充填し、反応温度４４０℃、反応圧力５０ｋＰａ、プロパン：アンモニア：酸素：ヘリウム＝１：１：３：１８のモル比の混合ガスを接触時間２．９（ｓｅｃ・ｇ／ｃｃ）で供給し、アンモ酸化反応を１０日間行った。
５日目、１０日目の反応成績を表１に示す。【０１２５】
［実施例１４］
（複合酸化物触媒の調製）
仕込み組成式がＭｏ１Ｖ０．２１Ｎｂ０．１０Ｓｂ０．２２Ｗ０．０３Ｏｎ／５０．０ｗｔ％−ＳｉＯ２で示される複合酸化物触媒を次のようにして製造した。
水１７７６ｇにヘプタモリブデン酸アンモニウム〔（ＮＨ４）６Ｍｏ７Ｏ２４・４Ｈ２Ｏ〕を４１２．８ｇ、メタバナジン酸アンモニウム〔ＮＨ４ＶＯ３〕を５７．１ｇ、及び三酸化二アンチモン〔Ｓｂ２Ｏ３〕を７４．８ｇ加え、攪拌しながら９５℃で１時間加熱して水性原料液（Ｉ）を得た。
ニオブ混合液（Ｂ０）４０５．９ｇに、Ｈ２Ｏ２として３０ｗｔ％を含有する過酸化水素水を６６．３ｇ添加し、室温で１０分間攪拌混合して、水性原料液（ＩＩ）を調製した。
得られた水性原料液（Ｉ）を７０℃に冷却した後にＳｉＯ２として３４．０ｗｔ％を含有するシリカゾル７３５．７ｇを添加し、更に、Ｈ２Ｏ２として３０ｗｔ％含有する過酸化水素水１２９．３ｇを添加し、５５℃で３０分間撹拌を続けた。次に、水性原料液（ＩＩ）、ＷＯ３として５０ｗｔ％のメタタングステン酸アンモニウム水溶液３２．２ｇ、粉体シリカ２５０ｇを水３３７５ｇに分散させた分散液を順次添加して水性混合液（ＩＩＩ）を得た。水性混合液（ＩＩＩ）は水性原料液（ＩＩ）を添加後から２時間３０分、５０℃で熟成し、スラリー状の原料調合液を得た。
得られた原料調合液を、遠心式噴霧乾燥器に供給して乾燥し、微小球状の触媒前駆体を得た。乾燥機の入口温度は２１０℃、出口温度は１２０℃であった。
得られた触媒前駆体のうち２００ｇを直径３インチのＳＵＳ製焼成管に充填し、５．０ＮＬ／ｍｉｎの窒素ガス流通下、管を回転させながら、６８０℃で２時間焼成して複合酸化物触媒を得た。【０１２６】
（プロパンのアンモ酸化反応）
内径１Ｂのガラス製流動床型反応器に、上記で得られた複合酸化物触媒４０ｇを充填し、反応温度４４０℃、反応圧力常圧下にプロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始から３日目、６日目に平均粒子径１３０μｍの三酸化タングステンを０．５ｇずつ添加し、１０日間反応を行った。
１０日目の反応成績を表２に示す。【０１２７】
［実施例１５］
（複合酸化物触媒の調製）
複合酸化物触媒は実施例２と同様の方法により調製した。【０１２８】
（プロパンのアンモ酸化反応）
内径１Ｂのガラス製流動床型反応器に、上記で得られた複合酸化物触媒４０ｇを充填し、反応温度４４０℃、反応圧力常圧下にプロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始から３日目、６日目に平均粒子径１μｍ未満の三酸化タングステンを０．５ｇずつ添加し、１０日間反応を行った。
１０日目の反応成績を表２に示す。【０１２９】
［実施例１６］
（複合酸化物触媒の調製）
複合酸化物触媒は実施例２と同様の方法により調製した。【０１３０】
（プロパンのアンモ酸化反応）
内径１Ｂのガラス製流動床型反応器に、上記で得られた複合酸化物触媒４０ｇを充填し、反応温度４４０℃、反応圧力常圧下にプロパン：アンモニア：酸素：ヘリウム＝１：１：３：１８のモル比の混合ガスを接触時間２．９（ｓｅｃ・ｇ／ｃｃ）で供給し、アンモ酸化反応を行った。反応開始から３日目、６日目に平均粒子径６００μｍ以上の三酸化タングステンを０．５ｇずつ添加し、１０日間反応を行った。
１０日目の反応成績を表２に示す。【０１３１】
【表１】
2012117605.tif 000002
【０１３２】
【表２】
2012117605.tif 000003
【０１３３】
本出願は、２０１１年３月２日に日本国特許庁へ出願された日本特許出願（特願２０１１−０４５３５８）に基づくものであり、その内容はここに参照として取り込まれる。
【産業上の利用可能性】
【０１３４】
本発明によれば、より簡便で、目的化合物の選択率の高い不飽和ニトリルの製造方法を提供することができる。
【国際調査報告】
2012117605.tif 000004
2012117605.tif 000005
2012117605.tif 000006
2012117605.tif 000007